(57)【特許請求の範囲】
【請求項１】
基材と、該基材表面に設けられた粘着物質層を有する電線結束用テープにおいて、前記基材が、ポリオレフィン系樹脂１００重量部と、無機難燃剤８〜２８重量部を有し、該無機難燃剤８〜２８重量部のうちの８〜２４重量部が赤リンであることを特徴とする電線結束用テープ。
【発明の詳細な説明】
【０００１】
【産業上の利用分野】
本発明は、電気機器や自動車などの電線に電気絶縁材として使用される電線結束用テープに係り、特に、ポリオレフイン系樹脂組成物の基材表面に粘着物質層を設けた電線結束用テープであって、高度の難燃性を有すると共に燃焼しても有毒ガスの発生がなく安全性、可撓性、機械的特性、さらに電気絶縁性などに優れる電線結束用テープに関する。
【０００２】
【従来の技術】
従来、ポリオレフイン系樹脂組成物を基材とした電線結束用テープとしては、その組成物として無機難燃剤をポリオレフイン系樹脂組成物１００重量部に対し３０〜２００重量部添加したものが知られている（特開平５−４７２４９号公報）。
【０００３】
しかしながら、このような電線結束用テープの無機難燃剤は、テープ自身の基材以外のものであるにもかかわらず、大量に添加される。そして、この無機難燃剤は、一般に高価なものであるため製品の単価が高くなるという課題がある。一方、この難燃剤の量を少なくすれば、本来、発揮を目的とした難燃効果が低下してしまいうという課題がある。
【０００４】
【発明が解決しようとする課題】
したがって、本発明者らは、このような課題を解決すべく鋭意研究を重ねた結果、無機難燃剤のうちの赤リンを主成分として配合することにより、上記課題を解決できることを見いだし、本発明を完成させた。
【０００５】本発明の目的は、上記課題を解消すべく発明されたものであって、少量の無機難燃剤で高度の難燃性を有すると共に燃焼しても有毒ガスの発生がなく安全性、可撓性、機械的特性、さらに電気絶縁性を有する電線結束用テープを提供するものである。
【０００６】
【課題を解決する手段】
すなわち、本発明は、基材と、該基材表面に設けられた粘着物質層を有する電線結束用テープにおいて、前記基材が、ポリオレフィン系樹脂１００重量部と、無機難燃剤８〜２８重量部を有し、該無機難燃剤８〜２８重量部のうちの８〜２４重量部が赤リンであることを特徴とする電線結束用テープである。
【０００７】
ここで、本発明において、基材が、ポリオレフィン系樹脂１００重量部と、無機難燃剤８〜２８重量部を有するのは、後で説明する赤リンを主成分としているため、あまりに多く配合すると電線結束用テープ自身の機械的特性が劣化してしまい余りに少なく配合すると難燃効果を発揮させることができないためである。
【０００８】
上記赤リンは、無機難燃剤の中でも少量で難燃効果を生じさせる点から採用され、酸素指数（ＪＩＳ  Ｋ  ７２１０）で２２以上であればその効果を発揮するため、ポリオレフィン系樹脂１００重量部に、少なくとも８重量部配合される必要があり、一方、あまりに多いと電線結束用テープ自身の機械的特性が劣化してしまうため、多くとも２４重量部以内で配合されることが必要である。
【０００９】
上記赤リン以外の無機難燃剤としては、赤リンと共に難燃効果を発揮し得るものであれば適宜選択できるものであり、例えば、水酸化アルミニウム、水酸化マグネシウム、水酸化カルシウム、水酸化バリウム、硼砂などの無機金属化合物の水和物、酸化スズの水和物、酸化マグネシウム、酸化モリブデン、酸化ジルコニウム、酸化スズ、酸化アンチモン、ホウ酸亜鉛、メタホウ酸亜鉛、メタホウ酸バリウム、炭酸亜鉛、炭酸カルシウム、炭酸マグネシウム−カルシウム、炭酸バリウム、塩基性炭酸マグネシウム、ドロマイト、ハイドロタルサイトなどがあり、これらを２種以上併用することもできる。
【００１０】
ポリオレフイン系樹脂としては、高密度ポリエチレン、中密度ポリエチレン、超低密度ポリエチレン、高圧法低密度ポリエチレン、直鎖状低密度ポリエチレン、エチレン−プロピレン共重合体ゴム、エチレン−プロピレン−ジエン共重合体ゴム、エチレン−ブテン−１共重合体ゴムなどのオレフイン系ゴム、エチレン−酢酸ビニル共重合体などのエチレン−ビニルエステル共重合体、エチレン−エチル−アクリレート共重合体、エチレン−（メタ）アクリル酸アルキルエステル共重合体などのエチレン−α，β−カルボン酸またはその誘導体との共重合体などのエチレン系（共）重合体、ポリプロピレン、プロピレン−エチレン共重合体などのポリプロピレン系共重合体、ポリブテン系重合体などがある。
【００１１】
また、本発明の電線結束用テープには、発揮させる難燃性や電気絶縁性などの機能を低下させない範囲で無機充填剤を併用することもでき、例えば、炭酸カルシウム、炭酸マグネシウム、硫酸カルシウム、珪酸カルシウム、酸化鉄、金属粉、アルミナ、三酸化アンチモン、グラフアイト、炭化珪素、窒化珪素、窒化ホウ素、窒化アルミニウム、シリカ、カーボンブラツク、クレー、珪藻土、タルク、珪砂、ガラス粉などの粉粒状充填剤、雲母、ガラス板、セリサイト、パイロフイライト、アルミフレークなどの金属箔、黒鉛などの平板状もしくは鱗片状充填剤、シラスバルーン、軽石などの中空状充填剤、ガラス繊維、グラフアイト繊維、炭素繊維、アスベスト、ウオラストナイトなどの鉱物繊維などがある。
【００１２】
なお、上記電線結束用テープに、発揮させる難燃性や電気絶縁性などの機能を低下させない範囲で可塑剤、滑剤、界面活性剤、加工助剤、充填剤、顔料等が併用されるのは勿論のことである。
【００１３】
【作用】
本発明によれば、基材と、該基材表面に設けられた粘着物質層を有する電線結束用テープにおいて、前記基材が、ポリオレフィン系樹脂１００重量部と、無機難燃剤８〜２８重量部を有し、該無機難燃剤８〜２８重量部のうちの８〜２４重量部が赤リンであることを特徴とするため、少量な無機難燃剤で従来の製品と同様な難燃性、電気絶縁性、機械的強度を持たせることができる。
【００１４】
【実施例】
以下、本発明を、以下に示す表１に各実施例及び比較例に基づいて、詳細に説明する。
【００１５】
【表１】
0003544686.tif 000002
【００１６】
表１において、ＥＥＡとはエチレン−エチル−アクリレート共重合体であり、ＥＥＡ、赤リン、水酸化マグネシウムにおける値の単位は重量部である。引張強度と伸びの試験はＪＩＳ  Ｋ６７６０、酸素指数の試験はＪＩＳ  Ｋ７２０１に準拠して行った。なお、難燃効果としては、一般に、酸素指数で２２以上が必要とされている。
【００１７】
また、実施例、比較例に使用した電線結束用テープは、一部の性能試験の試料を除いて、ポリオレフイン系樹脂としてのＥＥＡ、無機難燃剤、必要に応じて無機充填剤、添加剤などを配合し、これらをバンバリーミキサーで混練し、均一に分散させ、さらにダイにより押出成形して製造した後、粘着物質を塗布したものである。
【００１８】
表１に開示された実施例１乃至２・比較例１乃至３が示すように、赤リンを８〜２４重量部の範囲内で配合することにより難燃効果が発揮され、余りに多く配合させると引張強度や伸びが低下してしまった。また、実施例３乃至４が示すように、赤リンの他に水酸化マグネシウムを無機難燃剤として添加させることによっても所望の難燃性や引張強度を得られた。
【００１９】
【発明の効果】
本発明は、基材と、該基材表面に設けられた粘着物質層を有する電線結束用テープにおいて、前記基材が、ポリオレフィン系樹脂１００重量部と、無機難燃剤８〜２８重量部を有し、該無機難燃剤８〜２８重量部のうちの８〜２４重量部が赤リンであることを特徴とすることにより、高度の難燃性を有すると共に燃焼しても有毒ガスの発生がなく安全性、可撓性、機械的特性、さらに電気絶縁性を有することができるという効果を有する。